(57)【特許請求の範囲】
【請求項１】
バラタカバーにて形成されたゴルフボール素地の表面に不透明塗膜を形成し、該塗膜上にクリア塗膜を形成してなるゴルフボールにおいて、上記ゴルフボール素地表面と不透明塗膜との間にゴルフボール素地からの物質移動を遮断するバリア物質を主成分とするバリア層を介在させてなり、上記バリア物質が、ナイロン又はシランカップリング剤硬化物であることを特徴とするゴルフボール。
【請求項２】
上記バリア物質が、溶剤可溶性のメトキシメチルナイロンである請求項１記載のゴルフボール。
【請求項３】
上記シランカップリング剤硬化物が、アミノ系メトキシシラン、ビニル系メトキシシラン及びエポキシ系メトキシシランの群から選ばれた化合物を硬化させた硬化物である請求項１記載のゴルフボール。
【発明の詳細な説明】
【０００１】
【発明の属する技術分野】
本発明は、白色塗膜等の不透明有色塗膜の変色が極めて少なく、従って、該白色塗膜等の不透明有色塗膜の美観効果が損われることがなく、外観に優れたゴルフボールに関する。
【０００２】
【従来の技術及び発明が解決しようとする課題】
ゴルフボールとしては、ワンピースソリッドゴルフボール、ソリッドコアにカバーを被覆したツーピースソリッドゴルフボール等のソリッドゴルフボールと糸巻きコアにカバーを被覆した糸巻きゴルフボールが知られているが、これらのゴルフボールは、通常、仕上げ処理として、図３に示したように、ゴルフボールの素地表面（ゴルフボールカバーの表面、但し、ワンピースゴルフボールの場合はボール表面）ａに不透明有色塗膜（多くの場合、白色塗膜）ｂ、クリア塗膜ｃを順次施すことが行われている。
【０００３】
この場合、特にバラタ材（トランスポリイソプレン）を主成分とする加硫ゴム等のゴム材にて形成したゴルフボールカバーを用いると、このゴム配合剤の一部が白色塗膜に移行してしまい、白色塗膜が著しく変色して外観不良を引き起し、商品価値が低下してしまうという問題があった。
【０００４】
このため、ゴルフボール素地表面を塩素ガスや擬ハロゲン化合物によりハロゲン化処理し、ボール素地表面のみを高架橋（樹脂）化する方法が提案されている。この提案によれば、白色塗膜の変色を抑制することができるのみならず、白色塗膜とゴルフボール素地表面との密着性をも向上させることができるものである。
【０００５】
しかしながら、上記提案においては、被処理表面が黄変するという問題点があり、白色塗膜の変色抑制効果は未だ十分なものではなく、更に塩素ガスや擬ハロゲン化合物は環境破壊を引き起こす原因となるという問題点もある。
【０００６】
従って、更に白色塗膜の変色が少なく、外観の優れたゴルフボールの開発が望まれていた。
【０００７】
本発明は、上記事情に鑑みなされたもので、白色塗膜等の不透明有色塗膜の変色が極めて少なく、外観の優れた高品質なゴルフボールを提供することを目的とする。
【０００８】
【課題を解決するための手段】
本発明は、上記目的を達成するため、バラタカバーにて形成されたゴルフボール素地の表面に不透明塗膜を形成し、該塗膜上にクリア塗膜を形成してなるゴルフボールにおいて、上記ゴルフボール素地表面と不透明塗膜との間にゴルフボール素地からの物質移動を遮断するバリア物質を主成分とするバリア層を介在させてなり、上記バリア物質が、ナイロン又はシランカップリング剤硬化物であることを特徴とするゴルフボールを提供する。
【０００９】
本発明によれば、上記バリア物質を主成分とするバリア層の形成により、ゴルフボール素地からのゴム配合剤の不透明塗膜への移行を確実に抑えることができ、ボール素地にハロゲン化処理などの特別な表面処理を施す必要がなく、しかもハロゲン化処理を施した場合よりも極めて効果的にボール塗膜の変色を防止でき、長期間保存、使用しても不透明塗膜が変色することがなく、外観の優れた高品質なゴルフボールが得られるものである。
【００１０】
【発明の実施の形態】
以下、本発明につき更に詳しく説明すると、本発明のゴルフボールは、図１に示したように、ゴルフボール素地表面１と白色塗膜等の不透明有色塗膜３の間にバリア物質を主成分とするバリア層２を設けるか、或いは図２に示したように、ゴルフボール素地表面１とクリア塗膜４との間にバリア物質を主成分とし、これに不透明顔料又は染料を添加した不透明バリア層（不透明有色塗膜バリア層）２’を設けたものである。なお、本発明においてゴルフボール素地表面１とは、ゴルフボール表面のことをいい、コアとカバーからなるゴルフボールの場合にはカバー表面をいい、ワンピースソリッドゴルフボールの場合にはボール表面を指す。
【００１１】
ここで、上記バリア物質は、ゴルフボール素地からの物質移動、特にゴルフボール素地がバラタカバー等のゴム材料にて形成されている場合、そのゴム配合剤が移行することを遮断する物質であり、かかるバリア物質としては、ナイロン、シランカップリング剤硬化物などが挙げられる。この場合、ナイロンとしては、溶剤可溶性の変性ナイロン（メトキシメチルナイロン等）、共重合ナイロンなどが好適に用いられる。また、シランカップリング剤硬化物としては、アミノ系メトキシシラン、ビニル系メトキシシラン、エポキシ系メトキシシラン等を紫外光、電子線、熱等により硬化させた硬化物（とりわけビニルベンジルアミノメトキシシランを紫外線硬化した硬化膜）等が好ましい。
【００１２】
この場合、上記バリア層２は、上記バリア物質のみから形成することもでき、また必要に応じてＵＶ吸収剤等を添加してもよい。また、上記不透明バリア層２’は、上記バリア物質に、ゴルフボールの表面を白色、その他の有色不透明に形成するためのチタン白、蛍光顔料等の不透明顔料又は染料を添加したものにて形成し得、更に必要に応じてＵＶ吸収剤、蛍光増白剤等を添加してもよい。
【００１３】
上記バリア層２、不透明バリア層２’は、厚く塗装すればするほどバリア効果は大きくなり好ましいが、均一かつゴルフボール表面に設けられたディンプル形状を損なわないために、その厚さは通常０．１〜４０μｍ、好ましくは１〜２０μｍである。
【００１４】
なお、上記バリア層２、不透明バリア層２’は、上記成分を有機溶剤や水に溶解乃至は分散し、これをコーティングすることにより形成することができる。
【００１５】
また、不透明塗膜３は、厚さ１〜４０μｍ、特に１０〜３０μｍに形成できる。なお、不透明塗膜３は、典型的には白色塗膜として形成し得るが、白色塗料としては、通常ゴルフボールに使用するものを用いることができ、例えばヘキサメチレンジイソシアネート、チタン白等を配合した二液型ウレタン系塗料などが好適に用いられる。
【００１６】
クリア塗膜４は、厚さは１〜４０μｍ、特に５〜２０μｍに形成できる。なお、クリア塗料は通常ゴルフボールに使用するものを用いることができ、例えばヘキサメチレンジイソシアネート、蛍光増白剤を含む二液型ウレタン塗料などが好適に用いられる。
【００１７】
上記バリア層２、不透明塗膜３、及びクリア塗膜４、又は不透明バリア層２’及びクリア塗膜４からなる表面塗膜全体の厚さは通常２００μｍ以下、好ましくは  ３０〜５０μｍである。厚さが２００μｍを超えると表面塗膜が厚くなりすぎ、
ゴルフボール表面のディンプル形状を損なう場合がある。
【００１８】
上記塗膜の塗装方法は、ゴルフボール素地を均一に薄くコーティングすることができればいかなる方法でも採用することでき、例えばスプレー塗装、静電塗装、ディッピング、刷毛塗り等の方法を好適に用いることができる。
【００１９】
本発明のゴルフボールにおいては、以上のようにゴルフボール素地表面にバリア層又は不透明バリア層を設けることにより、ボール素地からのゴム配合剤などの塗膜への移行を確実に防止することができ、ハロゲン化処理など特別な表面処理を施すことなく、塗膜の変色を極めて少なくすることができるものである。
【００２０】
本発明のゴルフボールの種類は、特に制限されず、ソリッドゴルフボール、糸巻きゴルフボールのいずれにも好適に用いることができるものであり、ソリッドゴルフボールの場合は、ワンピースソリッドゴルフボール、ツーピースソリッドゴルフボール、更にはスリーピース以上のマルチピースソリッドゴルフボールのいずれでもよく、糸巻きゴルフボールの場合は、ソリッドセンター又はリキッドセンターのいずれでも好適に用いることができるが、これらゴルフボール素地がゴム材を主成分とする場合、特にバラタカバーを用いたゴルフボールにおいて塗膜の変色を効果的に防止することができるものである。
【００２１】
本発明のゴルフボールは、上述のようにボール素地表面を表面塗装したものであり、ボールの構造や材料等に特に制限はなく、通常の材料を用いて、公知の方法により製造することができる。更に、直径、重量等のボール性状はゴルフ規則に従って、適宜設定することができる。
【００２２】
【発明の効果】
本発明のゴルフボールは、不透明塗膜の変色が極めて少なく、外観の優れた高品質なものである。
【００２３】
【実施例】
以下、実施例と比較例を示し、本発明を具体的に説明するが、本発明は下記実施例に制限されるものではない。
【００２４】
［実施例、比較例］
常法に従って形成した糸巻きコアに下記組成のバラタカバーを３ｍｍ厚に形成した。
バラタカバー配合組成
トランスポリイソプレンゴム            ８０      重量部
ハイスチレンレジン                    １０        〃
天然ゴム                              １０        〃
亜鉛華                                １０        〃
酸化チタン                            １０        〃
ステアリン酸                            １．０    〃
加硫促進剤＋硫黄                        ２．６    〃
【００２５】
次に、上記ボール表面に変性ナイロンをアルコールに溶解したナイロンコーティング液をコートし、溶剤を除去して厚さ２０μｍのナイロンからなるバリア層を形成し、更に下記の白色塗料を用いて２０μｍの白色塗膜、次いで下記のクリア塗料を用いて１５μｍのクリア塗膜を形成した。
【００２６】
比較のため、バリア層を形成せず、白色塗膜、クリア塗膜を形成したボール（比較例１）、上記ボール表面を下記方法でハロゲン化処理した後、白色塗膜、クリア塗膜を形成したボール（比較例２）を得た。
白色塗料
無黄変型ヘキサメチレンジイソシアネート（硬化剤）、チタン白（５０重量％）を配合した二液型ウレタン塗料。
クリア塗料
無黄変型ヘキサメチレンジイソシアネート（硬化剤）、蛍光増白剤を配合した二液型ウレタン塗料。
ハロゲン処理
塩素ガスをバブリングさせた水中にボールを浸すことによって処理する。
【００２７】
得られた各ゴルフボールについて、６５℃、４８時間の熱老化試験を実施し、その前後の塗膜の変色度合いを△ＹＩにより評価した。結果を表１に示す。
【００２８】
なお、△ＹＩは熱老化試験前と後でのゴルフボール塗膜のＪＩＳ  Ｚ８７０１に従いＬａｂ色差（Ｌ１、Ｌ２、ａ１、ａ２、ｂ１、ｂ２）を求め、これらの差△Ｌ＝Ｌ１―Ｌ２、△ａ＝ａ１―ａ２、△ｂ＝ｂ１―ｂ２を算出し、△ＹＩ＝（△Ｌ2＋△ａ2＋△ｂ2）1/2から求めた値であり、この値が大きいほど変色の程度が大きいことを示すものである。
【００２９】
【表１】
0003824027.tif 000002
【００３０】
表１の結果から、比較例２はゴルフボール素地にハロゲン化処理を施すことにより、未処理の比較例１に比べて塗膜の変色は約半分程度に抑えることが可能となるが、本発明（実施例）ではバリア層を設けることにより、特別なハロゲン化処理を施すことなく、白色塗膜の変色を抑えられることが確認できた。
【図面の簡単な説明】
【図１】本発明の一実施例を示す概略断面図である。
【図２】本発明の実施例を示す概略断面図である。
【図３】従来のゴルフボールの概略断面図である。
【符号の説明】
１  ゴルフボール素地表面
２  バリア層
２’  不透明バリア層
３  不透明塗膜（白色塗膜）
４  クリア塗膜
【図１】
0003824027.tif 000003
【図２】
0003824027.tif 000004
【図３】
0003824027.tif 000005